КОМПОЗИЦИИ И СПОСОБЫ ДЛЯ ТЕКУЩЕГО РЕМОНТА ПОДЗЕМНЫХ СКВАЖИН

1. Прокачиваемая герметизирующая композиция для создания гидравлической изоляции в цементированной подземной скважине, включающая суспензию частиц кремнезема, которая сама по себе не имеет цементирующих свойств.
2. Композиция по п.1, в которой подземная скважина была зацементирована одним или более членами списка, включающего портландцемент, смесь извести и кремнезема, смесь извести и вулканического кремнистого туфа, кальций-алюминатный цемент, магнезиальный цемент Сореля, химически модифицированный фосфатный керамический материал и геополимер.
3. Композиция по п.1, в которой частицы кремнезема включают коллоидальный кремнезем, тонкодисперсный кремнезем или оба из них.
50
4. Композиция по п.1, в которой средний размер частиц (d) является меньшим или равным одному микрометру.
50
5. Композиция по п.1, дополнительно включающая латекс, диоксид титана, тетраоксид марганца или их комбинации, имеющие средний размер частиц (d), меньший или равный одному микрометру.
6. Композиция по п.1, дополнительно включающая рН-буфер и/или хлоридную соль в концентрации ниже около 0,2-молярной, и/или соединение, связывающее многовалентные катионы, предпочтительно представляющее собой амин, производное амина или оба из них.
7. Способ текущего ремонта цементированного ствола скважины в контакте с подземным пластом, включающий стадии, в которых нагнетают герметизирующую композицию, включающую суспензию частиц кремнезема, которая сама по себе не имеет цементирующих свойств, в полости в поврежденной цементной оболочке или рядом с нею, и обеспечивают герметизирующему составу возможность реагировать с затвердевшим цементом с образованием уплотнения.
8. Способ по п.7, в котором цементная оболочка включает один или более членов списка, включающего портландцемент, смесь извести и кремнезема, смесь извести и вулканического кремнистого туфа, кальций-алюминатный цемент, магнезиальный цемент Сореля, химически модифицированный фосфатный керамический материал и геополимер.
9. Способ по п.7, в котором частицы кремнезема включают коллоидальный кремнезем, тонкодисперсный кремнезем или оба из них.
50
10. Способ по п. 9, в котором средний размер частиц (d) является меньшим или равным одному микрометру.
50
11. Способ по п.7, в котором суспензия частиц кремнезема дополнительно включает латекс, диоксид титана, тетраоксид марганца или их комбинации, имеющие средний размер частиц (d), меньший или равный одному микрометру.
12. Способ по пп.7-11, в котором композиция дополнительно включает рН-буфер и/или хлоридную соль в концентрации ниже около 0,2-молярной, и/или соединение, связывающее многовалентные катионы, предпочтительно представляющее собой амин, производное амина или оба из них.
13. Способ по п.7, дополнительно включающий стадию, в которой нагнетают вытеснительную жидкость перед кремнеземной суспензией, причем вытеснительная жидкость включает рН-буфер, растворимые соли, соединения, связывающие многовалентные ионы, или их комбинации.
14. Способ по п.7, в котором поврежденная цементная оболочка сформирована из портландцемента.